본 발명은 실리콘옥시카바이드 복합체, 이의 제조방법 및 이를 포함하는 나트륨 이차전지용 음극소재에 관한 것으로, 보다 상세하게는 안티몬, 게르마늄, 셀레늄 및 갈륨 중에서 선택되는 1종 이상의 나노입자가 실리콘옥시카바이드에 담지된 실리콘옥시카바이드 복합체를 제조하고, 이를 이용함으로써 충/방전시 발생하는 부피팽창 억제 및 우수한 전기화학적 특성을 나타내는 이차전지용 음극소재로 응용할 수 있다.
주어진 문장을 읽고 간략하게 요약해주세요.

문장: 
[ 발명의 명칭 ]
실리콘옥시카바이드 복합체, 이의 제조방법 및 이를 포함하는 나트륨 이차전지용 음극소재Siliconoxycarbide composite, preparation method thereof and anode material for sodium secondary battery comprising the same
[ 기술분야 ]
본 발명은 실리콘옥시카바이드 복합체, 이의 제조방법 및 이를 포함하는 나트륨 이차전지용 음극소재에 관한 것으로, 보다 상세하게는 안티몬, 게르마늄, 셀레늄 및 갈륨 중에서 선택되는 1종 이상의 금속의 나노입자가 실리콘옥시카바이드에 분산되어 담지되어 있는 실리콘옥시카바이드 복합체를 제조하고, 이를 이용하여 충/방전시 발생하는 부피팽창 억제 및 우수한 전기화학적 특성을 나타내는 이차전지용 음극소재로 응용하는 기술에 관한 것이다.
[ 배경기술 ]
기존 리튬 이온 전지(LIB) 대비 나트륨 이온 전지(SIB)는 나트륨의 자원이 자연에 풍부히 존재하고, 가격이 저렴하며 친환경적이기 때문에 최근 전기 자동차(EVs) 및 하이브리드 전기 자동차(HEVs)와 같은 대용량 저장 장치에 적용될 리튬 이온 전지의 대안 장치로 재조명 받고 있다. 또한 리튬 이온 전지와 비슷한 전기화학적 작동 원리를 지니고 있어, 리튬 이온 전지의 제조 공정을 그대로 적용할 수 있다. 그러나, 리튬 이온 전지의 대표적 음극 물질인 흑연은 리튬 이온 대비 큰 이온 반경을 갖는 나트륨 이온과 내부 격자 거리 사이의 불일치 때문에 나트륨 이온 전지에서는 거의 비활성화되어 낮은 용량을 보인다. 비결정 탄소계 물질 중 하나인 하드카본(hard carbon)은 나트륨 이온과 흡착/탈착하는 반응으로 흑연보다 높은 전기화학적 활성을 갖지만, 낮은 율특성과 부피당 에너지 밀도 및 낮은 작동전압(0-0.1 V)를 가지고 있어 급속 충전 과정 중에서는 나트륨 금속 증착과 같은 안전성 문제를 일으킬 수 있어 나트륨 이온 전지의 음극소재로 실질적인 적용이 어려운 실정이다.한편, 탄소계 물질보다 높은 비용량을 가지는 실리콘(Si), 주석(sn) 및 안티몬(Sb)과 같은 합금계 물질들은 리튬 이온 전지의 음극소재로 수많은 연구가 진행되어 왔으며, 그 중 실리콘과 주석은 안티몬보다 가격이 싸고 높은 용량과 낮은 작동 전압을 가지고 있어 리튬 이온 전지의 유망한 음극 소재로 주목 받아 왔다. 나트륨 이온 전지에서도 마찬가지로 낮은 용량의 하드카본 대신 합금계열 물질이 현재 주목을 받고 있다. 하지만 리튬 금속보다 약 0.3 V 높은 나트륨 금속의 표준 수소 전압(SHE) 때문에 실리콘과 주석의 작동 전압은 거의 0 V에 가까워져 결국 전극의 분극현상과 같은 동적인 제한문제를 일으켜 용량 감소의 결과를 초래한다. 더욱이, 이론적으로 NaSi 상을 형성할 수 있다고 알려져 있는 실리콘계 물질은 실질적으로 나트륨과 전기화학적 반응을 하지 않는다고 알려져 있다. 상기와 같은 이유로 현재 안티몬이 나트륨 이온 전지의 음극물질로 가장 유망 받고 있다. 안티몬은 나트륨과 만충전(sodiation) 시, Na3Sb 합금상을 형성하는 반응을 가지고, 약 660 mAh/g의 높은 이론 용량을 갖고 약 0.5 V의 적절한 작동 전압을 가진다.하지만 합금계 물질의 본연적인 문제점으로, 안티몬 역시 충/방전(sodiation/desodiation) 과정 중 약 300%의 거대한 부피 팽창을 겪는다. 이러한 문제는 활물질의 크래킹(cracking)과 분쇄(pulverization) 문제를 일으켜, 집전체와 활물질의 접촉 손실로 인한 단수명 사이클 특성의 결과를 초대한다. 또한 안티몬의 팽창/수축 과정 중에 활물질뿐만 아니라 고체성 전해질 인터페이스 층(SEI layer, solid electrolyte interface layer) 또한 변형되고 깨지는 문제점이 발생되어, 새롭게 노출된 안티몬 물질 표면에 새로운 SEI layer 형성을 일으키고 전지의 낮은 충/방전 효율을 초래하여 결국 활물질과 전해질 사이의 나트륨 이온 전달을 차단하는 문제를 발생시킨다. 상기와 같은 문제점을 해결하기 위한 또 다른 방안으로, 안티몬/카본블랙, 안티몬/카본나노튜브, 안티몬-카본섬유, 안티몬/rGO(reduced graphene oxide)와 같은 다양한 탄소계 물질의 매트릭스(matrix) 내에 안티몬 나노입자들이 잘 분산되어진 복합 물질이 연구되어 왔다. 복합 물질 내, 탄소 매트릭스는 활물질의 전기적 전도성을 증가시키고, 박혀있는 나노 사이즈의 안티몬은 sodiation/desodiation 과정 중 나트륨 이온의 확산 길이를 최소화시켜, 향상된 전기화학적 성능을 가져온다.이러한 복합 물질은 높은 용량과 우수한 전기화학적 성능을 갖지만, 합성법이 복잡하고 시간이 오래 걸린다는 점과 높은 가격, 낮은 확장성, 그리고 호환성과 같은 몇몇 단점들이 존재한다. 또한 대부분 코팅이나 복합물질로 적용되는 비결정 탄소계 물질들은 탄성력이 작아 장 사이클 측면에선 안티몬 본연의 문제점을 재 발생시키는 문제를 초래할 수 있다. 이에, 탄소와 달리 더욱 견고하고 탄성력의 성질을 지닌 복합 물질 가운데, Si-containing glass 물질 중 하나인 비결정계 SiOx 영역, SiO4-xCx(x=1-4)로 이루어진 Si-O-C network, 그리고 비결정계 혹은 turbostratic-like free-탄소 영역을 포함하는 SiOC glass는 최근 리튬 이온 전지의 합금 음극소재인 주석과 실리콘에 코팅이나 복합물질로 적용되어, 활물질의 부피 팽창을 조절하여 우수한 전기화학적 성능을 보고한 바 있다. 그러나, 나트륨 이온 전지는 여전히 반복되는 충방전 시 발생되는 활물질의 부피팽창으로 인하여 방전 용량 유지율 및 전기화학적 성능은 불충분한 한계를 보인다.따라서, 본 발명자는 안티몬, 게르마늄, 셀레늄 및 갈륨 중에서 선택되는 1종 이상의 금속의 나노입자가 실리콘옥시카바이드에 분산되어 담지되어 있는 실리콘옥시카바이드 복합체를 제조할 수 있으며, 이를 이용하여 충/방전시 발생하는 부피팽창 억제 및 우수한 전기화학적 특성을 나타내는 이차전지용 음극소재로 응용할 수 있음에 착안하여 본 발명을 완성하기에 이르렀다.
[ 선행기술문헌 ]

[ 비특허문헌 ]
비특허문헌 1. Kaspar, Jan, et al. Adv. Funct. Mater., 24, 4097-4104(2014)비특허문헌 2. Kaspar, Jan, et al. J. Power Sources. 269, 164-172(2014)비특허문헌 3. Choi, S., Jung, D. S., 0026# Choi, J. W., Nano letters, 14, 7120-7125(2014)
[ 발명의 개요 ]

[ 해결하려는 과제 ]
본 발명은 상기와 같은 문제점을 고려하여 안출된 것으로, 본 발명의 목적은 안티몬, 게르마늄, 셀레늄 및 갈륨 중에서 선택되는 1종 이상의 금속의 나노입자가 실리콘옥시카바이드에 분산되어 담지되어 있는 실리콘옥시카바이드 복합체, 이의 제조방법 및 이를 포함하는 이차전지용 음극소재를 제공하고자 하는 것이다.
[ 과제의 해결 수단 ]
상기한 바와 같은 목적을 달성하기 위한 본 발명의 일 측면은 복수 개의 금속나노입자 및 실리콘옥시카바이드를 포함하는 실리콘옥시카바이드 복합체로서, 상기 금속나노입자는 안티몬(Sb), 게르마늄(Ge), 셀레늄(Se) 및 갈륨(Ga) 중에서 선택되는 1종 이상의 금속의 나노입자이고; 상기 복수 개의 금속나노입자는 상기 실리콘옥시카바이드에 분산되어 담지되어 있는 것을 특징으로 하는 실리콘옥시카바이드 복합체에 관한 것이다.본 발명의 일 구현예에 따르면, 상기 금속나노입자는 안티몬 나노입자일 수 있다.본 발명의 다른 구현예에 따르면, 상기 실리콘옥시카바이드의 크기는 1 내지 20 μm이고, 상기 금속나노입자의 크기는 1 내지 300 nm일 수 있다.본 발명의 다른 측면은 (a) 안티몬 전구체, 게르마늄 전구체, 셀레늄 전구체 및 갈륨 전구체 중에서 선택되는 1종 이상의 금속 전구체 및 실리콘 오일을 혼합하여 혼합물을 수득하는 단계; 및 (b) 상기 혼합물을 비활성 기체 분위기 하에서, 300-600 ℃에서 4-10 시간 동안 1차 열처리한 후, 800 내지 1000 ℃에서 4-10 시간 동안 2차 열처리하는 단계;를 포함하는 실리콘옥시카바이드 복합체의 제조방법에 관한 것이다.본 발명의 일 구현예에 따르면, 상기 금속 전구체는 안티몬 전구체일 수 있다.본 발명의 다른 구현예에 따르면, 상기 비활성 기체 분위기는 아르곤, 질소, 네온, 헬륨 및 이들 2종 이상의 혼합기체 중에서 선택된 비활성 기체가 공급되는 분위기일 수 있다.본 발명의 또 다른 구현예에 따르면, 상기 실리콘 오일은 페닐기(phenyl group)를 포함할 수 있다.본 발명의 또 다른 구현예에 따르면, 상기 금속 전구체 및 실리콘 오일의 중량비는 1-9 : 9-1일 수 있다.본 발명의 또 다른 측면은 본 발명에 따른 실리콘옥시카바이드 복합체를 포함하는 나트륨 이차전지용 음극소재에 관한 것이다.본 발명의 또 다른 측면은 본 발명에 따른 나트륨 이차전지용 음극소재를 포함하는 나트륨 이차전지에 관한 것이다.본 발명의 또 다른 측면은 본 발명에 따른 나트륨 이차전지용 음극소재를 포함하는 전기 디바이스로서, 상기 전기 디바이스는 전기자동차, 하이브리드 전기자동차, 플러그-인 하이브리드 전기자동차, 및 전력 저장장치 중에서 선택된 1종인 것을 특징으로 하는 전기 디바이스에 관한 것이다.
[ 발명의 효과 ]
본 발명에 따르면, 안티몬, 게르마늄, 셀레늄 및 갈륨 중에서 선택되는 1종 이상의 금속의 나노입자가 실리콘옥시카바이드에 분산되어 담지된 실리콘옥시카바이드 복합체, 이의 제조방법 및 이를 포함으로써 충/방전시 발생하는 부피팽창 억제 및 우수한 전기화학적 특성을 나타내는 이차전지용 음극소재를 제공할 수 있다.
[ 도면의 간단한 설명 ]
도 1은 본 발명의 실시예 1로부터 제조되는 안티몬-실리콘옥시카바이드 복합체의 합성 과정에 관한 것으로, 도 1a는 안티몬아세테이트 분말 및 실리콘 오일의 혼합 과정, 도 1b는 안티몬아세테이트 분말 및 실리콘 오일 혼합용액의 시간 경과에 따른 분산력 확인 과정, 도 1c는 안티몬아세테이트 분말 및 실리콘 오일 혼합용액의 열처리 과정을 나타낸 모식도이다.도 2는 본 발명의 실시예 1 및 비교예 1 내지 2의 X-선 회절 패턴(XRD patterns)을 나타낸 그래프이다[실시예 1: Sb/SiOC composite, 비교예 1: Pure SiOC, 비교예 2: Pure Sb].도 3은 본 발명의 실시예 1로부터 제조된 안티몬-실리콘옥시카바이드 복합체의 전자 주사현미경(SEM) 이미지로서, 도 3a는 안티몬-실리콘옥시카바이드 복합체 분말 위에 백금을 증착시킨 이미지이고, 도 3b는 상기 도 3a을 약 4 배 확대한 이미지이다.도 4는 본 발명의 실시예 1 및 비교예 2의 상온 전기화학 사이클 특성에 관한 것으로, 도 4a는 실시예 1로부터 제조된 안티몬-실리콘옥시카바이드 복합체 및 비교예 2로부터 합성된 순수 안티몬 분말을 이용하여 제작한 전지의 수명특성을 나타낸 그래프, 도 4b는 실시예 1로부터 제조된 안티몬-실리콘옥시카바이드 복합체를 이용하여 제작한 전지의 율특성을 나타낸 그래프이다[실시예 1:Sb/SiOC electrode, 비교예 2: Pure Sb electrode].
[ 발명을 실시하기 위한 구체적인 내용 ]
이하에서, 본 발명의 여러 측면 및 다양한 구현예에 대해 더욱 구체적으로 설명한다.본 발명의 일 측면은 복수 개의 금속나노입자 및 실리콘옥시카바이드를 포함하는 실리콘옥시카바이드 복합체로서, 상기 금속나노입자는 안티몬, 게르마늄, 셀레늄 및 갈륨 중에서 선택되는 1종 이상의 금속의 나노입자이고; 상기 복수 개의 금속나노입자는 상기 실리콘옥시카바이드에 분산되어 담지되어 있는 것을 특징으로 하는 실리콘옥시카바이드 복합체에 관한 것이다.본 발명에 따른 실리콘옥시카바이드 복합체를 나트륨 이차전지용 음극소재로 적용할 경우, 탄소 물질보다 탄성력을 지닌 실리콘옥시바카이드 매트릭스는 금속나노입자의 부피 팽창을 조절하여, 부피 팽창 및 수축으로 인한 균열을 억제시키는 데 효과적이다.본 발명의 일 구현예에 따르면, 상기 금속나노입자는 안티몬 나노입자인 것이 바람직한데, 게르마늄, 셀레늄 또는 갈륨인 경우에 비하여, 나트륨 이차전지용 음극소재로 적용될 경우 높은 충방전 용량 및 안정적인 수명특성을 나타냄을 확인하였다.본 발명의 다른 구현예에 따르면, 상기 실리콘옥시카바이드의 크기는 1 내지 20 μm, 바람직하게는 3 내지 10 μm이고, 상기 금속나노입자의 크기는 1 내지 300 nm, 바람직하게는 20 내지 100 nm일 수 있다. 상기 실리콘옥시카바이드 크기의 바람직한 수치범위의 하한치 미만이거나, 상기 금속나노입자의 크기의 바람직한 수치범위의 상한치 초과인 경우에는 금속나노입자의 크기 대비 실리콘옥시카바이드 매트릭스의 크기가 매우 작아 금속나노입자들이 골고루 분포되지 못하고 서로 가까이 위치하여 전기화학 반응 시 서로 응집(agglomeration)되는 문제가 발생할 수 있고, 상기 실리콘옥시카바이드 크기의 바람직한 수치범위의 상한치 초과이거나, 상기 금속나노입자의 크기의 바람직한 수치범위의 하한치 미만인 경우에는 금속나노입자의 크기 대비 실리콘옥시카바이드 매트릭스의 크기가 매우 커져 전기화학 반응 시 나트륨 이온의 확산(diffusion) 거리가 증가하므로 이온 전도도가 감소하는 문제가 발생할 수 있다.본 발명의 다른 측면은 (a) 안티몬 전구체, 게르마늄 전구체, 셀레늄 전구체 및 갈륨 전구체 중에서 선택되는 1종 이상의 금속 전구체 및 실리콘 오일을 혼합하여 혼합물을 수득하는 단계; 및 (b) 상기 혼합물을 비활성 기체 분위기 하에서, 300-600 ℃에서 4-10 시간 동안 1차 열처리한 후, 800 내지 1000 ℃에서 4-10 시간 동안 2차 열처리하는 단계;를 포함하는 실리콘옥시카바이드 복합체의 제조방법에 관한 것이다.본 발명의 일 구현예에 따르면, 상기 금속 전구체는 안티몬 전구체일 수 있다.본 발명의 다른 구현예에 따르면, 상기 비활성 기체 분위기는 아르곤, 질소, 네온, 헬륨 및 이들 2종 이상의 혼합기체 중에서 선택된 비활성 기체가 공급되는 분위기일 수 있으며, 바람직하게는 아르곤이 공급되는 분위기일 수 있다.상기 1차 열처리는 실리콘 오일의 프리세라믹 네트워크(preceramic network)를 형성하는 가교(cross-linking)가 일어나는 단계로서, 300-600 ℃에서 4-10 시간, 바람직하게는 350-450 ℃에서 5-7 시간 동안 수행될 수 있다. 특히, 추가적으로 용매의 첨가 없이 금속 전구체 및 실리콘 오일의 단순 혼합만으로도 시간 경과에 따른 상분리가 일어나지 않아, 상기 1차 열처리 동안에는 금속 전구체와 실리콘 오일의 상분리가 일어나 금속 전구체가 가라앉을 우려가 없다.안티몬의 전구체인 안티몬아세테이트를 사용하는 구체적인 예로, 상기 1차 열처리 과정 중 150 ℃ 이상의 온도에서 안티몬아세테이트가 삼산화이안티몬(Sb2O3)으로 분해되고, 상기 2차 열처리에 의해 안티몬(Sb) 금속으로 환원되어, 실리콘 오일로부터 가교(cross-linking)된 물질은 ceramization process에 의해 안티몬(Sb) 나노입자가 담지된 실리콘옥시카바이드 복합체를 형성하게 된다. 상기 2차 열처리는 바람직하게는 850 내지 950 ℃에서 5 내지 7 시간 동안 수행될 수 있다.또한, 본 발명에 따른 제조방법에 따라 실리콘옥시카바이드 복합체를 제조할 경우, 금속나노입자들이 균일하게 분산되어 서로 응집되지 않고 실리콘옥시카바이드 매트릭스 내 담지되어 나노입자 본연의 특성을 그대로 구현할 수 있으며, 실리콘옥시카바이드 매트릭스가 금속나노입자를 완전히 감싸게 되고, 매트릭스 내부에 기공이 생기지 않는 매우 밀집된 형태를 띰으로써, 전해질이 매트릭스 내 나노입자까지 침투되지 않기 때문에 실리콘옥시카바이드의 외부표면에만 고체성 전해질 인터페이스 층(SEI layer, solid electrolyte interface layer)이 형성되고, 금속나노입자 표면의 SEI layer 형성을 억제시켜주는 장점이 있다. 만일 열처리를 상기와 같이 두 단계로 나누어 수행하지 않거나, 상기 언급된 온도나 시간 범위를 벗어나는 경우에는 금속나노입자들이 응집되어 균일하게 분산되지 않을 뿐만 아니라, 실리콘옥시카바이드 매트릭스 외부에도 금속나노입자가 존재하게 되거나 매트릭스 내부에 기공이 발생하여, 나노입자 표면에 SEI layer를 형성시킴으로써 최종적으로 불균일한 전류흐름을 발생시키게 된다.상기 금속 전구체는 순수한 금속 나노 분말, 염화물(chloride), 브롬화물(bromide), 요오드화물(iodide), 질산염(nitrate), 아질산염(nitrite), 황산염(sulfate), 아세트산염(acetate), 아황산염(sulfite), 아세틸아세토 네이트염(acetylacetoante) 및 수산화물(hydroxide) 중에서 선택되는 1종 이상의 형태일 수 있으며, 이에 한정되지 않는다. 구체적으로는 아세트산염일 수 있다.본 발명의 또 다른 구현예에 따르면, 상기 실리콘 오일은 페닐기(phenyl group)를 포함할 수 있는데, 종래의 연구들에서는 실리콘옥시카바이드의 전기적 전도성과 전기화학적 성능을 향상시키기 위한 free-탄소 영역을 증가시키기 위하여 디비닐벤젠(divinylbenzene)과 같은 탄소 소스(carbon source)를 실리콘옥시카바이드 전구체에 첨가하여 사용하였으나, 본 발명에 따른 실리콘옥시카바이드 복합체의 제조방법에서는 가격이 저렴하고 본질적으로 페닐기를 다량 함유하는 친환경적인 실리콘 오일 전구체를 사용하여 추가적인 탄소 소스를 첨가하지 않아도 높은 함량의 탄소성분을 함유하여 실리콘옥시카바이드 복합체 내 물질의 전기적 전도성을 향상시킴으로써 율속 성능(rate capability)을 향상시키는 효과가 있다.본 발명의 또 다른 구현예에 따르면, 상기 금속 전구체 및 실리콘 오일의 중량비는 1-9 : 9-1일 수 있으며, 바람직하게는 5-7 : 5-3 일 수 있다. 상기 금속 전구체의 바람직한 수치범위의 하한치 미만인 경우에는 실리콘옥시카바이드 복합체 상에 상기 금속나노입자의 함유량이 줄어들기 때문에 전지의 낮은 용량 문제를 초래할 수 있고, 상한치 초과인 경우에는 높은 용량은 발휘될 수 있으나 매트릭스의 함량이 줄어들어 전지의 성능이 저하되는 문제가 발생한다. 또한, 중량비의 수치범위가 상기 범위 이내인 경우, 필요 이상으로 재료를 혼합할 필요가 없어 경제적이다.본 발명의 또 다른 측면은 본 발명에 따른 실리콘옥시카바이드 복합체를 포함하는 나트륨 이차전지용 음극소재를 제공한다.본 발명의 또 다른 측면은 본 발명에 따른 나트륨 이차전지용 음극소재를 포함하는 나트륨 이차전지를 제공한다.본 발명의 또 다른 측면은 본 발명에 따른 나트륨 이차전지용 음극소재를 포함하는 전기 디바이스로서, 상기 전기 디바이스는 전기자동차, 하이브리드 전기자동차, 플러그-인 하이브리드 전기자동차, 및 전력 저장장치 중에서 선택된 1종인 것을 특징으로 하는 전기 디바이스를 제공한다.이하에서는 본 발명에 따른 제조예 및 실시예를 첨부된 도면과 함께 구체적으로 설명한다.실시예 1: 안티몬-실리콘옥시바카이드 복합체의 제조안티몬아세테이트(Sb(CH3COO)3)와 실리콘 오일[Si(CH3)2O]x[Si(CH3)(C6H5)O]y을 중량 비율에 맞게 혼합한 후 24 시간 동안 교반하여 흰색 겔 형태의 혼합물을 수득하였다. 상기 혼합물을 석영 튜브에 투입한 후 아르곤 분위기하에서, 400 ℃에서 6 시간 동안 1차 열처리 및 900 ℃ 7 시간 동안 2차 열처리를 수행하였다. 열처리 후 얻어진 분말을 미니 밀링(mini-milling)을 이용하여 잘게 분쇄하여 안티몬-실리콘옥시카바이드 복합체(Sb/SiOC composite)를 제조하였다. 비교예 1: 순수 실리콘옥시바카이드의 합성실리콘 오일[Si(CH3)2O]x[Si(CH3)(C6H5)O]y을 석영 튜브에 투입한 후 아르곤 분위기 하에서, 400 ℃에서 6 시간 동안 1차 열처리 및 900 ℃에서 7 시간 동안 2차 열처리를 수행하였다. 열처리 후 얻어진 파우더를 미니 밀링(mini-milling)을 이용하여 잘게 분쇄한 뒤 순수 실리콘옥시카바이드(Pure SiOC)를 수득하였다.비교예 2: 순수 안티몬 나노입자의 합성N-메틸-2-피롤리돈(N-Methyl-2-pyrrolidone)이 담겨진 삼구 플라스크에 수소화붕소나트륨(NaBH4) 환원제를 투입하여 용해시킨 후 60 ℃ 질소 분위기하에서 가열하였다. 이 후, N-메틸-2-피롤리돈에 염화안티몬(Ⅲ)(SbCl3)을 용해시킨 용액을 상기 삼구 플라스크에 빠르게 주입하였다. 얼음 용기를 이용하여 삼구 플라스크 내 용액의 열을 식혀준 뒤 원심분리기를 이용하여 용액으로부터 분말을 회수하고 물로 잔여의 수소화붕소나트륨(NaBH4)와 염화나트륨(NaCl)과 같은 물질을 세척하여 제거하였다. 상온 진공 건조 후, 나노 크기의 순수 안티몬 나노입자(Pure Sb)를 수득하였다.도 1은 본 발명의 실시예 1로부터 제조되는 안티몬-실리콘옥시카바이드 복합체의 합성 과정에 관한 것으로, 도 1a는 안티몬아세테이트 분말 및 실리콘 오일의 혼합 과정, 도 1b는 안티몬아세테이트 분말 및 실리콘 오일 혼합용액의 시간 경과에 따른 분산력 확인 과정, 도 1c는 안티몬아세테이트 분말 및 실리콘 오일 혼합용액의 열처리 과정을 나타낸 모식도이다. 종래 연구들은 실리콘옥시카바이드(SiOC) 매트릭스의 free-탄소 영역의 함유량을 증가시키기 위해, 디비닐벤젠(DVB)과 같은 탄소 소스(carbon source)를 실리콘옥시카바이드의 전구체에 첨가하여 탄소가 풍부한 실리콘옥시카바이드를 합성하였다. 하지만 본 발명에서 사용된 실리콘옥시카바이드의 폴리페닐-메틸실록산(polyphenyl-methylsiloxane) 전구체는 다량의 페닐기(phenyl group)를 함유하고 있어, 별도의 탄소 소스의 첨가 없이 탄소가 풍부한 실리콘옥시카바이드를 한 번에 얻을 수 있다. 또한, 안티몬이 담지된 실리콘옥시카바이드 분말의 합성을 위해 실리콘옥시카바이드 매트릭스의 전구체인, 유기적 곁가지(organic side chains)와 액상 실록산 중합체(liquid polymerized siloxane)로 이루어진 상용적으로 이용 가능한 실리콘 오일(폴리페닐-메틸실록산, 액체)에 별도의 추가 용매나 카본 소스 없이 안티몬 전구체인 안티몬아세테이트(Sb(CH3COO), 고체)만을 약 24 시간 동안 함께 교반하여 혼합하고 음파처리를 거쳐 안티몬 소스(antimony source)가 실리콘 오일에 잘 분산되어진 단일 소스 전구체(single-source precursor)를 수득하였다[도 1(a) 참조]. 상기 단일 소스 전구체를 상온에서 6 시간 동안 방치해 놓아도 여전히 안티몬아세테이트와 실리콘 오일의 상 분리가 일어나지 않고, 서로 잘 분산되어 있는 것을 확인할 수 있었다[도 1(b) 참조]. 이 결과로, 열분해 공정 중 실리콘 오일이 프리세라믹 네트워크(preceramic networks)를 형성하는 가교(crosslinking)가 일어나는 350 ℃까지 올라가는 최소 70 분 동안에는 안티몬 전구체가 실리콘 오일에 충분히 분산되어 있을 것으로 판단된다. 안티몬아세테이트는 150 ℃ 이상에서, 하기 반응식 1에 의해 삼산화이안티몬(Sb2O3)으로 분해된다.[반응식 1]Sb(CH3COO)3→ Sb2O3+C(-COOH)+H2O+COx (above 150 ℃)	분해에 의해 생성된 아세트산(가스, bp : 118 ℃), 물(가스,bp-100 ℃), COx(가스)는 아르곤 가스 흐름에 의해 제거되므로, 안티몬아세테이트와 실리콘 오일간의 반응성은 없다고 판단된다. 이 후 온도가 350 ℃ 이상까지 증가하게 되면, 액체 상태의 실리콘 오일은 가교(cross linking)에 의해 유기/무기 하이브리드 물질인 고체상태로 상 변화가 일어나게 되고, 400 ℃ 이상에선 열분해 공정에 의해 실리콘 오일로부터 가교물질은 ceramization 공정이 진행되고 삼산화이안티몬(Sb2O3)은 안티몬(Sb)으로 환원되어, 900 ℃에서 최종적으로 안티몬 나노입자가 담지된 실리콘옥시카바이드 복합체를 얻게 된다[도 1(c) 참조].또한, 도 2는 본 발명의 실시예 1 및 비교예 1 내지 2의 X-선 회절 패턴(XRD patterns)을 나타낸 그래프이다[실시예 1: Sb/SiOC composite, 비교예 1: Pure SiOC, 비교예 2: Pure Sb]. 단독 실리콘 오일 전구체의 열분해 공정에 의해 얻어진 순수 실리콘옥시카바이드(Pure SiOC)는 기존의 다른 실록산 전구체(siloxane precursor)를 이용하여 합성된 실리콘옥시카바이드 세라믹(SiOC ceramic)과 마찬가지로 결정성을 전혀 띄지 않고 무정형 구조의 형태를 띄는 약 23° 부근에서 하나의 브로드피크(broad peak)를 가진다. 순수 안티몬 나노입자(Pure Sb)의 모든 회절피크(diffraction peaks)는 hexagonal Sb (space group: R-3m, a=b=0.4308 nm, c = 1.1274 nm, JCPDS no. 85-1322)의 standard diffraction data와 모두 indexing되었고 Sb3+가 열분해 환원 반응에 의해 모두 금속(metallic) Sb로 환원 되었음을 확인하였다. One-pot 열분해 공정을 통해 합성된 안티몬의 X-선 회절 패턴은 결정질(crystalline) 안티몬 회절피크와 함께 실리콘옥시카바이드의 무정형 특성 때문에 23°에서 브로드(broad)한 피크가 발견되었고, 순수 안티몬(pure Sb) 나노입자와 마찬가지로 날카로운 회절피크(sharp diffraction peaks)는 안티몬의 결정화가 충분히 수행되었다는 것을 의미한다. 이를 통하여 안티몬 나노입자와 실리콘옥시카바이드가 함께 복합체의 형태로 존재함을 확인하였다.또한, 도 3은 본 발명의 실시예 1로부터 제조된 안티몬-실리콘옥시카바이드 복합체의 전자 주사현미경(SEM) 이미지로서, 도 3a는 안티몬-실리콘옥시카바이드 복합체 분말 위에 백금을 증착시킨 이미지로서, 도 3a는 안티몬-실리콘옥시카바이드 복합체 분말 위에 백금을 증착시킨 이미지이고, 도 3b는 상기 도 3a을 약 4 배 확대한 이미지이다. 안티몬 나노입자가 실리콘옥시카바이드 매트릭스(SiOC matrix) 내부에 실제로 존재하는지 확인하기 위해, 실시예 1로부터 제조된 안티몬-실리콘옥시카바이드 복합체(Sb/SiOC)의 단면을 이온 빔(ion beam)공정을 통해 절단 후, 전자 주사현미경을 통해 단면 이미지를 확인하였다. 이온 빔 공정이전에, 전자 주사현미경은 전자선으로 확대된 상을 얻기 때문에 전도율이 높은 백금을 안티몬-실리콘옥시카바이드 복합체(Sb/SiOC) 분말 위에 골고루 증착시켰다.도 3b를 참조하면, 1 ㎛ 이하의 수십 nm와 수백 nm의 크기를 갖는 안티몬 나노입자들이 서로 응집(agglomeration)되지 않고, 실리콘옥시카바이드 매트릭스 내에 균등하게 분산되어 담지되어 있는 형태임을 확인할 수 있다. 이 결과로 안티몬 나노입자가 실리콘옥시카바이드 매트릭스 외부가 아닌 내부에만 존재하는 것을 확인할 수 있다. 또한, 실리콘옥시카바이드 매트릭스 내부는 어떠한 기공을 가지지 않고, 매우 밀집된 형태를 가짐을 확인할 수 있다. 이 결과로, 실리콘옥시카바이드 매트릭스 내부에 존재하는 안티몬 나노입자들은 전해질에 노출될 우려가 거의 없어 실리콘옥시카바이드 외부표면에만 고체성 전해질 인터페이스 층(SEI layer, solid electrolyte interface layer)이 형성되고, 안티몬 입자 표면에 SEI 층이 형성될 가능성은 거의 없음을 알 수 있다. 그러므로, 만일 충/방전 과정 중 안티몬 입자의 팽창/수축에 의해 크래킹(cracking)이 발생하여 새롭게 노출된 표면가 생성되더라도, SEI 층이 형성될 우려는 없을 것으로 판단된다.한편, 도 4는 본 발명의 실시예 1 및 비교예 2의 상온 전기화학 사이클 특성에 관한 것으로, 도 4a는 실시예 1로부터 제조된 안티몬-실리콘옥시카바이드 복합체 및 비교예 2로부터 합성된 순수 안티몬 분말을 이용하여 제작한 전지의 수명특성을 나타낸 그래프, 도 4b는 실시예 1로부터 제조된 안티몬-실리콘옥시카바이드 복합체를 이용하여 제작한 전지의 율특성을 나타낸 그래프이다[실시예 1:Sb/SiOC electrode, 비교예 2: Pure Sb electrode].도 4a에서 0.05 C의 formation 3 cycle과 0.2 C 300 cycle의 전기화학적 특성을 측정한 결과, Pure Sb electrode는 formation cycle 이 후 급격한 용량 저하를 보였다. 이는 안티몬의 나트륨과의 충/방전 과정 동안의 부피 팽창으로 인한 안티몬 나노입자의 크래킹(cracking)과 분쇄(pulverization) 발생과 같은 기계적 응력(mechanical stress) 때문이라 사료된다. Sb/SiOC composite electrode는 3 cycle의 formation cycle 이 후, 300 cycle까지 약 84.3%의 용량 유지율을 보이는 매우 안정적인 cycle 성능과 초기 경미한 사이클을 제외하고는 99% 이상의 우수한 쿨롱효율을 보였다. 이러한 Sb/SiOC composite electrode의 우수한 전기화학적 특성은 사이클 동안, 실리콘옥시카바이드 매트릭스가 안티몬 나노입자들의 부피팽창의 완충효과(uffering effect)로써 작용할 뿐 아니라 응집(aggregation)을 억제시키기 때문이라 사료된다. 도 4b는 0.05 C-rate에서 activation 3 cycle을 거친 안티몬-실리콘옥시카바이드 복합체 전극(Sb/SiOC electrode)의 0.1에서 20 C-rate(1C = 660 mA/g)까지의 각각 다른 충전 전류밀도(방전 전류밀도는 0.1 C-rate로 고정)에서 고율 특성을 나타낸 것이다. Sb/SiOC electrode는 0.1, 0.2, 0.5, 1, 2, 및 5 C-rate에서 각각 496.5, 495.7, 494.3, 489.5, 488.7 및 484.2 mAh/g의 방전용량(desodiated capacities)을 나타내었다. 심지어 10 and 20 C-rate의 높은 전류밀도(current density)에서도, Sb/SiOC electrode는 0.1 C-rate 대비 96.5 % and 93.0 %에 해당되는 각각 479.3 and 462.1 mAh/g의 높은 방전용량(desodiated capacity)을 나타내었다. 20 C-rate rate test 후, 0.1 C-rate로 reset 되었을 때 방전용량(desodiated capacity)은 첫 세트 0.1 C-rate에서의 측정된 전류밀도보다 더욱 높은 516.5 mAh/g으로 회복되었다. 이러한 결과는 실리콘옥시카바이드 매트릭스가 본연적으로 높은 전기적 전도성을 지니는 반금속(semi metallic)인 안티몬의 부피팽창을 억제시켜주는 버퍼링(buffering) 효과로 작용할 뿐 아니라, 실리콘옥시카바이드 내 함유되어 있는 free-탄소 영역에 의한 전도성 향상이 안티몬-실리콘옥시카바이드 복합체의 율속 성능(rate capability) 또한 향상시켜준 것으로 판단된다.그러므로 본 발명에 따르면, 안티몬, 게르마늄, 셀레늄 및 갈륨 중에서 선택되는 1종 이상의 금속나노입자가 실리콘옥시카바이드에 분산되어 담지된 실리콘옥시카바이드 복합체를 제공할 수 있으며, 이를 이용하여 충/방전시 발생하는 부피팽창 억제 및 우수한 전기화학적 특성을 나타내는 이차전지용 음극소재로 응용할 수 있다.